СПОСОБ МОДИФИКАЦИИ БЕТА-ШТУКАТУРНОГО ГИПСА С ПРИМЕНЕНИЕМ ДИЭТИЛЕНТРИАМИНПЕНТАУКСУСНОЙ КИСЛОТЫ

1. Способ получения модифицированного бета-штукатурного гипса из обожженного природного гипсового камня, включающий:
получение раствора жидкой диэтилентриаминпентауксусной кислоты в воде;
нанесение указанного раствора на указанный бета-штукатурный гипс, пока он горячий после обжиговой печи, с получением смоченного штукатурного гипса; и
высыхание и восстановление смоченного штукатурного гипса с получением модифицированного бета-штукатурного гипса.
2. Способ по п. 1, отличающийся тем, что указанный раствор наносят со скоростью от примерно 1,5 фунта до примерно 3,6 фунта диэтилентриаминпентауксусной кислоты (ДТПУ) на тонну бета-штукатурного гипса (от примерно 0,62 кг до примерно 1,45 кг ДТПУ на метрическую тонну бета-штукатурного гипса).
3. Способ по п. 1, отличающийся тем, что указанная стадия нанесения дополнительно включает:
поступление бета-штукатурного гипса при температуре от примерно 285 до примерно 340°F (от примерно 140 до примерно 171°С) в емкость для обработки;
обеспечение псевдоожиженного слоя в нижней части емкости для обработки таким образом, что воздушная камера емкости находится под давлением;
обеспечение продвижения бета-штукатурного гипса через емкость;
прохождение бета-штукатурного гипса через по меньшей мере одно распыляющее устройство для распыления водного раствора ДТПУ;
распыление указанного раствора на бета-штукатурный гипс с получением модифицированного бета-штукатурного гипса; и
удаление модифицированного бета-штукатурного гипса из емкости для обработки.
4. Способ по п. 3, дополнительно включающий перемешивание бета-штукатурного гипса по мере его поступления в указанную емкость с помощью мешалки для предотвращения образования каналов в псевдоожиженном слое.
5. Способ по п. 3, отличающийся тем, что указанный бета-штукатурный гипс поступает в емкость для обработки через ее верхнюю часть и проходит через емкость,
опускаясь вниз ко дну емкости.
6. Способ по п. 3, отличающийся тем, что указанный опускающийся вниз бета-штукатурный гипс подвергают по меньшей мере одному воздействию, выбранному из замедления движения и суспендирования, с помощью псевдоожиженного слоя.
7. Способ по п. 3, отличающийся тем, что указанная воздушная камера находится под давлением для создания разности давлений от примерно 2 psi (единиц фунт-силы на квадратный дюйм) до примерно 10 psi в псевдоожиженном слое.
8. Способ по п. 3, отличающийся тем, что указанная стадия удаления дополнительно включает удаление модифицированного бета-штукатурного гипса при температуре 160-300°F (71-150°С).
9. Способ по п. 3, дополнительно включающий измельчение модифицированного бета-штукатурного гипса по мере выхода его из емкости для обработки.
10. Способ получения содержащего гипс продукта, в котором модифицированный бета-штукатурный гипс по п. 1 добавляют в воду с получением суспензии.